(57)【要約】【課題】安価でありながら、十分な耐久性を安定して確保することができる電磁クラッチ用転がり軸受を提供する。【解決手段】電磁石９によって出力側回転部材１０と締結される入力側回転部材６を回転自在に支持する電磁クラッチ用転がり軸受１であって、内輪２１と、外輪２２と、内輪２１と外輪２２との間の環状領域に配置された転動体２３とを備え、内輪２１、外輪２２および転動体２３のうちの少なくとも一つの軸受要素は、Ｓｉ６−ＺＡｌＺＯＺＮ８−Ｚの組成式で表され、０．１≦Ｚ≦３．５を満たすβサイアロンを主成分とし、残部不純物からなる焼結体から構成される。【選択図】図３
2009293787.tif 000002
【特許請求の範囲】
【請求項１】
電磁石によって出力側回転部材と締結される入力側回転部材を回転自在に支持する電磁クラッチ用転がり軸受であって、内輪と、外輪と、前記内輪と前記外輪との間の環状領域に配置された転動体とを備え、
前記内輪、前記外輪および前記転動体のうちの少なくとも一つの軸受要素は、Ｓｉ６−ＺＡｌＺＯＺＮ８−Ｚの組成式で表され、０．１≦Ｚ≦３．５を満たすβサイアロンを主成分とし、残部不純物からなる焼結体から構成される、電磁クラッチ用転がり軸受。
【請求項２】
電磁石によって出力側回転部材と締結される入力側回転部材を回転自在に支持する電磁クラッチ用転がり軸受であって、内輪と、外輪と、前記内輪と前記外輪との間の環状領域に配置された転動体とを備え、
前記内輪、前記外輪および前記転動体のうちの少なくとも一つの軸受要素は、Ｓｉ６−ＺＡｌＺＯＺＮ８−Ｚの組成式で表され、０．１≦Ｚ≦３．５を満たすβサイアロンを主成分とし、残部焼結助剤および不純物からなる焼結体から構成される、電磁クラッチ用転がり軸受。
【請求項３】
前記焼結体から構成される前記軸受要素の転走表面を含む領域には、内部よりも緻密性の高い層である緻密層が形成されている、請求項１または２に記載の電磁クラッチ用転がり軸受。
【請求項４】
前記緻密層の断面を光学顕微鏡の遮光にて観察した場合、白色の領域として観察される白色領域の面積率は７％以下である、請求項３に記載の電磁クラッチ用転がり軸受。
【請求項５】
前記緻密層の表面を含む領域には、前記緻密層内の他の領域よりもさらに緻密性の高い層である高緻密層が形成されている、請求項３または４に記載の電磁クラッチ用転がり軸受。
【請求項６】
前記高緻密層の断面を光学顕微鏡の遮光にて観察した場合、白色の領域として観察される白色領域の面積率は３．５％以下である、請求項５に記載の電磁クラッチ用転がり軸受。
【請求項７】
入力側回転部材と、前記入力側回転部材と対面する出力側回転部材と、前記入力側回転部材と前記出力側回転部材とを締結する電磁石と、前記電磁石を支持するハウジングと、前記入力側回転部材を前記ハウジングに回転自在に支持する請求項１〜６に記載の電磁クラッチ用転がり軸受とを備えた、電磁クラッチ。
【発明の詳細な説明】
【技術分野】
【０００１】
本発明は、電磁クラッチの回転部材を支持する転がり軸受、およびこの転がり軸受を備えた電磁クラッチに関するものである。
【背景技術】
【０００２】
カーエアコン等に用いられる電磁クラッチは、コンプレッサの軽量・コンパクト化や高速化に伴い、電磁クラッチの高速化、プーリの縮小化が進められている。このため、電磁クラッチ用転がり軸受には、耐脆性剥離性能、耐焼き付き性能などといった転がり滑り疲労に対する耐久性が、要求される。
【０００３】
電磁クラッチ用軸受として従来、例えば、特開２０００−１２０６６８号公報（特許文献１）および特開２００６−３４９０７３号公報（特許文献２）に記載の電磁クラッチ用軸受が知られている。
【０００４】
特許文献１に記載の電磁クラッチ用軸受は、内輪または外輪の一方の軌道面の断面の曲率半径が軌道面底部の中心を通る中心面対称のゴシックアーチ形状であり、他方の軌道面の断面が単一曲率である３点接触の単列玉軸受であって、これらの曲率を所定の範囲に規定したものである。
【０００５】
また特許文献２に記載の電磁クラッチ用軸受は、内輪、外輪およびこれら内外輪の間に介在した複数の転動体の中の少なくとも一つはセラミックス製である。
【特許文献１】特開２０００−１２０６６８号公報
【特許文献２】特開２００６−３４９０７３号公報
【発明の開示】
【発明が解決しようとする課題】
【０００６】
しかしながら、特許文献１に記載の電磁クラッチ用軸受は、転がり滑り疲労に対する耐久性を確保することができなかった。
【０００７】
また特許文献２に記載の電磁クラッチ用軸受は、転がり滑り疲労に対する耐久性を確保できるものの、従来のセラミックスは、鋼に比べて製造コストが高いため、コスト面で改善の余地があった。
【０００８】
本発明の目的は、安価でありながら、十分な耐久性を安定して確保することが可能なβサイアロン焼結体（βサイアロンを主成分とする焼結体）からなる電磁クラッチ用転がり軸受および電磁クラッチを提供することである。
【課題を解決するための手段】
【０００９】
この目的のため本発明による電磁クラッチ用転がり軸受は、電磁石によって出力側回転部材と締結される入力側回転部材を回転自在に支持する電磁クラッチ用転がり軸受であって、内輪と、外輪と、前記内輪と前記外輪との間の環状領域に配置された転動体とを備え、内輪、外輪および転動体のうちの少なくとも一つの軸受要素は、Ｓｉ６−ＺＡｌＺＯＺＮ８−Ｚの組成式で表され、０．１≦Ｚ≦３．５を満たすβサイアロンを主成分とし、残部不純物からなる焼結体から構成される。
【００１０】
本発明者は、βサイアロンを主成分とする軸受要素の転がり滑り疲労に対する耐久性と、βサイアロンの組成との関係を詳細に調査した。その結果、以下の知見が得られ、本発明に想到した。
【００１１】
すなわち、上述のβサイアロンは、燃焼合成を含む製造工程を採用することにより、上記Ｚの値（以下、Ｚ値という）が０．１以上となる種々の組成を有するものが製造可能である。そして、一般に転がり滑り疲労に対する耐久性に大きな影響を与える硬度は、製造の容易なＺ値４．０以下の範囲において、ほとんど変化しない。しかしながら、βサイアロンを主成分とする焼結体からなる軸受要素の転がり滑り疲労に対する耐久性とＺ値との関係を詳細に調査したところ、Ｚ値が３．５を超えると軸受要素の転がり滑り疲労に対する耐久性が大幅に低下することが分かった。
【００１２】
より具体的には、Ｚ値が０．１以上３．５以下の範囲においては、転がり滑り疲労に対する耐久性はほぼ同等で、電磁クラッチの運転時間が所定時間を超えると、軸受要素の転走表面に剥離が発生して破損する。これに対し、Ｚ値が３．５を超えると軸受要素が摩耗しやすくなり、これに起因して転がり滑り疲労に対する耐久性が大幅に低下する。つまり、Ｚ値が３．５となる組成を境界として、βサイアロンからなる軸受要素の破損モードが変化し、Ｚ値が３．５を超えると転がり滑り疲労に対する耐久性が大幅に低下するという現象が明らかとなった。したがって、βサイアロンからなる軸受要素において、安定して十分な転がり滑り疲労に対する耐久性を確保するためには、Ｚ値を３．５以下とする必要がある。
【００１３】
一方、上述のように、βサイアロンは、燃焼合成を含む製造工程により製造することにより、安価に製造することができる。しかし、Ｚ値が０．１未満では、燃焼合成の実施が困難となることが分かった。そのため、βサイアロンを主成分とする焼結体からなる軸受要素を安価に製造するためには、Ｚ値を０．１以上とする必要がある。
【００１４】
本発明の電磁クラッチ用転がり軸受では、軸受要素は、Ｓｉ６−ＺＡｌＺＯＺＮ８−Ｚの組成式で表され、０．１≦Ｚ≦３．５を満たすβサイアロンを主成分とし、残部不純物からなる焼結体から構成される。かかる本発明によれば、安価でありながら、十分な耐久性を安定して確保することが可能な電磁クラッチ用転がり軸受を提供することができる。
【００１５】
あるいは、本発明による電磁クラッチ用転がり軸受は、電磁クラッチによって出力側回転部材と締結される入力側回転部材を回転自在に支持する電磁クラッチ用転がり軸受であって、内輪と、外輪と、前記内輪と前記外輪との間の環状領域に配置された転動体とを備え、内輪、外輪および転動体のうちの少なくとも一つの軸受要素は、Ｓｉ６−ＺＡｌＺＯＺＮ８−Ｚの組成式で表され、０．１≦Ｚ≦３．５を満たすβサイアロンを主成分とし、残部焼結助剤および不純物からなる焼結体から構成されていてもよい。
【００１６】
好ましくは、焼結体から構成される軸受要素の転走表面を含む領域には、内部よりも緻密性の高い層である緻密層が形成されている。
【００１７】
本発明者は、βサイアロンを主成分とする電磁クラッチ用転がり軸受の転がり滑り疲労に対する耐久性と、電磁クラッチ用転がり軸受の構成との関係を詳細に調査した。その結果、以下の知見が得られ、本発明に想到した。
【００１８】
すなわち、本発明の軸受要素は、上述のように耐久性に優れたＳｉ６−ＺＡｌＺＯＺＮ８−Ｚの組成式で表され、０．１≦Ｚ≦３．５を満たすβサイアロンを主成分とする焼結体から構成されている。そして、上述のβサイアロンを主成分とする焼結体からなる軸受要素においては、その緻密性が軸受要素において最も重要な耐久性の１つである転がり滑り疲労に対する耐久性に大きく影響する。かかる本発明によれば、βサイアロンを主成分とする焼結体からなり、接触面を含む領域に内部よりも緻密性の高い層である緻密層が形成されている。その結果、安価でありながら、転がり滑り疲労に対する耐久性が向上することにより十分な耐久性を安定して確保することが可能な電磁クラッチ用転がり軸受を提供することができる。
【００１９】
ここで、緻密性の高い層とは、焼結体において空孔率の低い（密度の高い）層であって、たとえば以下のように調査することができる。まず、軸受要素の転走表面に垂直な断面において軸受要素を切断し、当該断面を鏡面ラッピングする。その後、鏡面ラッピングされた断面を光学顕微鏡の斜光（暗視野）にて、たとえば５０〜１００倍程度で撮影し、３００ＤＰＩ（Ｄｏｔ  Ｐｅｒ  Ｉｎｃｈ）以上の画像として記録する。このとき、白色の領域として観察される白色領域は、空孔率の高い（密度の低い）領域に対応する。したがって、白色領域の面積率が低い領域は、当該面積率が高い領域に比べて緻密性が高い。そして、画像処理装置を用いて記録された画像を輝度閾値により２値化処理した上で白色領域の面積率を測定し、当該面積率により、撮影された領域の緻密性を知ることができる。つまり、上記本発明の電磁クラッチ用転がり軸受では、転走表面を含む領域に内部よりも白色領域の面積率の低い層である緻密層が形成されている。なお、上記撮影は、ランダムに５箇所以上で行ない、上記面積率は、その平均値で評価することが好ましい。また、軸受要素の内部における上記白色領域の面積率は、たとえば１５％以上である。
【００２０】
好ましくは、緻密層の断面を光学顕微鏡の遮光にて観察した場合、白色の領域として観察される白色領域の面積率は７％以下である。
【００２１】
白色領域の面積率が７％以下となる程度に上記緻密層の緻密性を向上させることで、電磁クラッチ用転がり軸受の転がり滑り疲労に対する耐久性がより向上する。したがって、上記構成により、本発明の電磁クラッチ用転がり軸受の転がり滑り疲労に対する耐久性を一層向上させることができる。
【００２２】
好ましくは、緻密層の表面を含む領域には、当該緻密層内の他の領域よりもさらに緻密性の高い層である高緻密層が形成されている。
【００２３】
緻密性のさらに高い高緻密層が緻密層の表面を含む領域に形成されることにより、電磁クラッチ用転がり軸受の転がり滑り疲労に対する耐久性が一層向上する。
【００２４】
好ましくは、高緻密層の断面を光学顕微鏡の斜光にて観察した場合、白色の領域として観察される白色領域の面積率は３．５％以下である。
【００２５】
白色領域の面積率が３．５％以下となる程度に高緻密層の緻密性を向上させることで、電磁クラッチ用転がり軸受の転がり滑り疲労に対する耐久性を一層向上させることができる。
【００２６】
また本発明による電磁クラッチは、入力側回転部材と、入力側回転部材と対面する出力側回転部材と、入力側回転部材と出力側回転部材とを締結する電磁石と、電磁石を支持するハウジングと、入力側回転部材をハウジングに回転自在に支持する転がり軸受を備えることを前提とする。そして、入力側回転部材をハウジングに回転自在に支持する転がり軸受の軸受要素が、上述したβサイアロンを主成分として構成される。かかる本発明によれば、安価でありながら、十分な耐久性を安定して確保することが可能な電磁クラッチを提供することができる。
【発明の効果】
【００２７】
このように本発明の電磁クラッチ用転がり軸受は、内輪、外輪および転動体のうちの少なくとも一つの軸受要素が、Ｓｉ６−ＺＡｌＺＯＺＮ８−Ｚの組成式で表され、０．１≦Ｚ≦３．５を満たすβサイアロンを主成分とする焼結体から構成されることから、安価でありながら、十分な耐久性を安定して確保することができる。
【発明を実施するための最良の形態】
【００２８】
以下、本発明の実施の形態を、図面に示す実施例に基づき詳細に説明する。
【００２９】
図１は本発明の一実施例になる電磁クラッチ用転がり軸受を備えた電磁クラッチを、回転軸の中心を含む平面で破断し、片側のみを表す縦断面図である。本実施例になる電磁クラッチ用の転がり軸受１は、車両用空調装置のコンプレッサ２の駆動系における電磁クラッチ３のプーリ４に用いられる。コンプレッサ２のハウジング５の一部であって、軸方向に延びる筒部５ａの外周に、転がり軸受１を介してプーリ４の入力側回転部材６が回転自在に支持されている。入力側回転部材６は、外周に駆動用のベルト７を巻き掛けするベルト溝８を設けたリング状の部材である。プーリ４は、この入力側回転部材６と転がり軸受１とで構成される。ベルト７は、例えば自動車のエンジン（図示せず）により回動駆動される。ベルト７は、タイミングベルト（すなわち歯付きベルト）であっても良く、その場合、入力側回転部材６のベルト溝８は歯付きとされ、プーリ４は歯付きプーリとなる。
【００３０】
電磁クラッチ３は、上記プーリ４と、通電によって電磁力を発生する電磁石９と、回転自在な出力側回転部材１０とを備え、電磁石９で発生した電磁力でプーリ４の入力側回転部材６と出力側回転部材１０とを吸着させて入力側回転部材６の回転を出力側回転部材１０に伝えるものである。電磁石９は、ハウジング５に固定されており、プーリ４の入力側回転部材６の裏面に設けられた円周溝１１内に遊嵌している。入力側回転部材６は磁性体であることが好ましい。出力側回転部材１０は、リング状のクラッチ板１２を板ばね等のばね部材１３によってコンプレッサ駆動軸１４に取付けたものであり、クラッチ板１２は磁性体とされている。コンプレッサ駆動軸１４は、ハウジング５の上記筒部５ａ内に挿通されて軸受（図示せず）により回転自在に支持されている。電磁石９を励磁すると、ばね部材１３が電磁力で撓んでクラッチ板１２が入力側回転部材６に締結され、出力側回転部材１０が入力側回転部材６と一体に回転する。励磁を解除すると、ばね部材１３の復元力でクラッチ板１２が入力側回転部材６から離れる。
【００３１】
図２は転がり軸受１を拡大して示す縦断面図である。転がり軸受１は、内輪２１、外輪２２、およびこれら内外輪２１，２２の間に介在した複数の転動体２３を備えた複列のアンギュラ玉軸受である。このため、ラジアル荷重に加えて、アキシャル荷重を支えることが可能になり、ベルト駆動やクラッチ動作のために径方向力や軸方向力が作用する入力側回転部材６を支持することができる。内輪２１は、ハウジング５の筒部５ａの外周に固定され、外輪２２は入力側回転部材６の内径孔内に固定されている。各列の転動体２３は樹脂製の保持器２４により保持され、内輪２１と外輪２２との間の環状領域の両端は、接触式の軸受シール２５により密封されている。軸受シール２５は外輪２２に取り付けられる。
【００３２】
これら内輪２１、外輪２２、および転動体２３のうち、転動体２３は、Ｓｉ６−ＺＡｌＺＯＺＮ８−Ｚの組成式で表され、０．１≦Ｚ≦３．５を満たすβサイアロンを主成分とし、残部不純物からなる焼結体から構成される。なお本実施例の他、内輪２１、外輪２２、および転動体２３のうちの少なくとも一つの軸受要素が、上述した組成の焼結体で構成されていればよく、他の軸受要素の素材として、例えば鋼、具体的には、ＪＩＳ規格Ｓ５３Ｃなどの炭素鋼や、ＳＣＲ４２０、ＳＣＭ４２０などの浸炭鋼を採用することができる。好ましくは、内輪２１、外輪２２、および転動体２３の軸受要素全てが、上述した組成の焼結体で構成される。
【００３３】
本実施例においては、転動体２３は、Ｓｉ６−ＺＡｌＺＯＺＮ８−Ｚの組成式で表され、０．１≦Ｚ≦３．５を満たすβサイアロンを主成分とし、残部焼結助剤および不可避的不純物からなる焼結体から構成されていてもよい。焼結助剤を含むことで、容易に焼結体の気孔率を低下させることが可能となり、十分な耐久性を安定して確保することが可能なβサイアロン焼結体からなる軸受要素を備えた転がり軸受を容易に提供することができる。上記不純物は、原料に由来するもの、あるいは製造工程において混入するものを含む不可避的不純物を含む。
【００３４】
図３は、図２の軸受要素を拡大して示す概略部分断面図である。転動体２３は、Ｓｉ６−ＺＡｌＺＯＺＮ８−Ｚの組成式で表され、０．１≦Ｚ≦３．５を満たすβサイアロンを主成分とする焼結体から構成されている。そして好ましくは、転動体２３の転走表面２３Ａを含む領域には、内部２３Ｃよりも緻密性の高い層である緻密層２３Ｂが形成されている。この緻密層２３Ｂの断面を光学顕微鏡の斜光にて観察した場合、白色の領域として観察される白色領域の面積率は７％以下である。そのため、本実施例の転がり軸受１は、安価でありながら、十分な耐久性を安定して確保することが可能なβサイアロン焼結体からなる軸受要素（転動体２３）を備える。
【００３５】
さらに図３を参照して、緻密層２３Ｂの表面である転走表面２３Ａを含む領域には、緻密層２３Ｂ内の他の領域よりもさらに緻密性の高い層である高緻密層２３Ｄが形成されている。この高緻密層２３Ｄの断面を光学顕微鏡の斜光にて観察した場合、白色の領域として観察される白色領域の面積率は３．５％以下となっている。これにより、転動体２３の転がり滑り疲労に対する耐久性が一層向上している。
【００３６】
次に、本実施例における軸受要素の製造方法について説明する。図４は、高緻密層２３Ｄを設けることを特段考慮しない場合の製造方法の概略を示すフロー図である。また、図５は、高緻密層２３Ｄを設ける場合の製造方法の概略を示すフロー図である。
【００３７】
図４に示す軸受要素の製造方法につき説明する。まず、Ｓｉ６−ＺＡｌＺＯＺＮ８−Ｚの組成式で表され、０．１≦Ｚ≦３．５を満たすβサイアロンの粉体を製造するβサイアロン粉体製造工程が実施される。βサイアロン粉体製造工程においては、たとえば燃焼合成法を採用した製造工程により、安価にβサイアロンの粉体を製造することができる。
【００３８】
次に、βサイアロン粉体製造工程において製造されたβサイアロンの粉体に、焼結助剤を添加して混合する混合工程が実施される。この混合工程は、焼結助剤を添加しない場合、省略することができる。
【００３９】
次に、上記βサイアロンの粉体またはβサイアロンの粉体と焼結助剤との混合物を、軸受要素の概略形状に成形する成形工程が実施される。具体的には、上記βサイアロンの粉体またはβサイアロンの粉体と焼結助剤との混合物に、プレス成形、鋳込み成形、押し出し成形、転動造粒などの成形手法を適用することにより、転動体２３などの概略形状に成形された成形体が作製される。
【００４０】
次に、上記成形体を昇温して焼結させることにより、転動体２３などの概略形状を有する焼結体を作製する焼結工程が実施される。この焼結工程は、常圧中で行なわれる常圧焼結法により実施されてもよいが、加圧焼結法（Ｈｏｔ  Ｐｒｅｓｓ；ＨＰ）、熱間静水圧焼結法（Ｈｏｔ  Ｉｓｏｓｔａｔｉｃ  Ｐｒｅｓｓ；ＨＩＰ）などの焼結法が採用されて実施されてもよい。また上記焼結の加熱方法は、ヒータ加熱のほか、マイクロ波やミリ波による電磁波加熱を用いることができる。
【００４１】
次に、焼結工程において作製された焼結体に対して仕上げ加工を実施することにより、軸受要素を完成させる仕上げ工程が実施される。具体的には、焼結工程において作製された焼結体の表面を研磨することにより、軸受要素としての転動体２３などを完成させる。以上の工程により、本実施例の軸受要素（転動体２３）は完成する。そして、この転動体２３が、別途準備された内輪２１および外輪２２と組合わされて、転がり軸受１が組立てられる。
【００４２】
上述した製造方法によって製造された本実施例の効果を確認すべく、種々のＺ値を有するβサイアロン焼結体からなる試験片を作製し、Ｚ値と転がり滑り疲労に対する耐久性との関係を調査する試験を行なった。試験の手順は以下のとおりである。
【００４３】
まず、試験の対象となる試験片の作製方法について説明する。はじめに、燃焼合成法でＺ値を０．１〜４の範囲で作製したβサイアロンの粉末を準備し、図４に基づいて説明した軸受要素の製造方法と同様の方法で、Ｚ値が０．１〜４である試験片を作製した。具体的な作製方法は以下のとおりである。まず、サブミクロンに微細化されたβサイアロン粉末と、焼結助剤としての酸化アルミニウム（住友化学株式会社製、ＡＫＰ３０）および酸化イットリウム（Ｈ．Ｃ．Ｓｔａｒｃｋ社製、Ｙｔｔｒｉｕｍｏｘｉｄｅ  ｇｒａｄｅ  Ｃ）とをボールミルを用いて湿式混合により混合した。その後、スプレードライヤーにて造粒を実施し、造粒粉を製造した。当該造粒粉を金型で円筒状に成形し、さらに冷間静水圧成形（ＣＩＰ）で加圧を行ない、円筒状の成形体を得た。
【００４４】
引き続き当該成形体に対して１次焼結として常圧焼結を行なった後、圧力２００ＭＰａの窒素雰囲気中で熱間静水圧焼結法（Ｈｏｔ  Ｉｓｏｓｔａｔｉｃ  Ｐｒｅｓｓ；ＨＩＰ）で処理することで、焼結円筒体を製造した。次に、当該焼結円筒体の外周面にラッピング加工を行ない、直径φ４０ｍｍの円筒状の試験片とした。また、比較のため、窒化珪素からなる試験片、すなわちＺ値が０である試験片も上記βサイアロンからなる試験片と同様の方法で作製した（比較例Ａ）。
【００４５】
次に、試験条件について説明する。上述のように作製された試験片に対し、別途準備された軸受鋼（ＪＩＳ規格ＳＵＪ２）製の相手試験片（直径φ４０ｍｍの円筒状、焼入硬化済み）を、両者の軸が平行になるように、外周面において最大接触面圧Ｐｍａｘ：２．５ＧＰａで接触させた。そして、試験片を回転数：３０００ｒｐｍで軸周りに回転させるとともに、相手試験片を試験片に対する滑り率が５％となるように軸回りに回転させた。そして、潤滑：タービン油ＶＧ６８(清浄油)のパット給油、試験温度：室温、の条件の下で回転を継続する転がり滑り疲労試験（２円筒試験）を行なった。そして、振動検出装置により運転中の試験片の振動を監視し、試験片に破損が発生して振動が所定値を超えた時点で試験を中止するとともに、運転開始から中止までの時間を当該試験片の寿命として記録した。また、試験中止後、試験片の破損状態を確認した。
【００４６】
【表１】
2009293787.tif 000003
【００４７】
表１に本実施例の試験結果を示す。表１においては、各実施例Ａ〜Ｈおよび比較例Ａ〜Ｃにおける寿命が、比較例Ａ（窒化珪素）における寿命を１とした寿命比で表されている。また、破損形態は、試験片の表面に剥離が発生した場合「剥離」、剥離が発生することなく表面が摩耗して試験が中止された場合「摩耗」と記載されている。
【００４８】
表１を参照してＺ値が０．１以上３．５以下となっている本発明の実施例Ａ〜Ｈでは、窒化珪素（比較例Ａ）と比較して遜色ない寿命を有している。また、破損形態も窒化珪素の場合と同様に「剥離」となっている。これに対し、Ｚ値が３．５を超え、本発明の範囲外となっている比較例Ｂでは、寿命が大幅に低下するとともに、試験片に摩耗が観察される。すなわち、Ｚ値が３．８である比較例Ｂでは、最終的には試験片に剥離が発生しているものの、試験片における摩耗が影響し、寿命が大幅に低下したものと考えられる。さらに、Ｚ値が４である比較例Ｃにおいては、極めて短時間に試験片の摩耗が進行し、耐久性が著しく低下している。
【００４９】
以上のように、Ｚ値が０．１以上３．５以下の範囲においては、サイアロン焼結体からなる試験片の耐久性は、窒化珪素の焼結体からなる試験片とほぼ同等である。これに対し、Ｚ値が３．５を超えると試験片が摩耗しやすくなり、これに起因して転がり滑り疲労に対する耐久性が大幅に低下する。さらに、Ｚ値が大きくなると、βサイアロンからなる試験片の破損原因が「剥離」から「摩耗」に変化し、転がり滑り疲労に対する耐久性が著しく低下することが明らかとなった。このように、Ｚ値を０．１以上３．５以下とすることにより、安価でありながら、十分な耐久性を安定して確保することが可能なβサイアロン焼結体からなる軸受要素を備えた転がり軸受が提供可能であることが確認された。
【００５０】
なお、表１を参照して、Ｚ値が３を超える３．５の実施例Ｈにおいては、試験片には僅かな摩耗が発生しており、寿命も実施例Ａ〜Ｇに比べて低下している。このことから、十分な耐久性をより安定して確保するためには、Ｚ値は３以下とすることが望ましいといえる。
【００５１】
また、上記実験結果より、窒化珪素からなる軸受要素と同等以上の耐久性（寿命）を得るには、Ｚ値は２以下とすることが好ましく、１．５以下とすることが、より好ましい。一方、燃焼合成を採用した製造工程による、βサイアロン粉体の作製の容易性を考慮すると、十分に自己発熱による反応が期待できるＺ値である０．５以上とすることが好ましい。
【００５２】
次に、図５に示すフロー図を参照しつつ、本実施例における転がり軸受の製造方法につき説明すると、まず、Ｓｉ６−ＺＡｌＺＯＺＮ８−Ｚの組成式で表され、０．１≦Ｚ≦３．５を満たすβサイアロンの粉体を準備するβサイアロン粉体準備工程が実施される。βサイアロン粉末準備工程においては、たとえば燃焼合成法を採用した製造工程により、安価にβサイアロンの粉末を製造することができる。
【００５３】
次に、βサイアロン粉末準備工程において準備されたβサイアロンの粉末に、焼結助剤を添加して混合する混合工程が実施される。この混合工程は、焼結助剤を添加しない場合、省略することができる。
【００５４】
次に、上記βサイアロンの粉末またはβサイアロンの粉末と焼結助剤との混合物を、転動体２３の概略形状に成形する成形工程が実施される。具体的には、上記βサイアロンの粉末またはβサイアロンの粉末と焼結助剤との混合物に、プレス成形、鋳込み成形、押し出し成形、転動造粒などの成形手法を適用することにより、軸受要素である転動体２３などの概略形状に成形された成形体が作製される。
【００５５】
次に、上記成形体の表面が加工されることにより、当該成形体が焼結後に所望の軸受要素の形状により近い形状になるよう成形される焼結前加工工程が実施される。具体的には、グリーン体加工などの加工手法を適用することにより、上記成形体が焼結後に転動体２３などの形状により近い形状になるように成形される。この焼結前加工工程は、成形工程において上記成形体が成形された段階で、焼結後に所望の軸受要素の形状に近い形状が得られる状態である場合には省略することができる。
【００５６】
次に、上記成形体が、１ＭＰａ以下の圧力下で焼結される焼結工程が実施される。具体的には、上記成形体が、ヒータ加熱、マイクロ波やミリ波による電磁波加熱などの加熱方法により加熱されて焼結されることにより、転動体２３などの概略形状を有する焼結体が作製される。焼結は、不活性ガス雰囲気中または窒素と酸素との混合ガス雰囲気中において、１５５０℃以上１８００℃以下の温度域に上記成形体が加熱されることにより実施される。不活性ガスとしては、ヘリウム、ネオン、アルゴン、窒素などが採用可能であるが、製造コスト低減の観点から、窒素が採用されることが好ましい。
【００５７】
次に、焼結工程において作製された焼結体の表面が加工され、当該表面を含む領域が除去される仕上げ加工が実施されることにより、軸受要素を完成させる仕上げ工程が実施される。具体的には、焼結工程において作製された焼結体の表面を研磨することにより、軸受要素としての転動体２３などを完成させる。以上の工程により、本実施例における軸受要素は完成する。
【００５８】
ここで、上記焼結工程における焼結により、焼結体の表面から厚み５００μｍ程度の領域には、内部よりも緻密性が高く、断面を光学顕微鏡の斜光にて観察した場合、白色の領域として観察される白色領域の面積率が７％以下である緻密層が形成される。さらに、焼結体の表面から厚み１５０μｍ程度の領域には、緻密層内の他の領域よりもさらに緻密性が高く、断面を光学顕微鏡の斜光にて観察した場合、白色の領域として観察される白色領域の面積率が３．５％以下である高緻密層が形成されている。したがって、仕上げ工程においては、除去される焼結体の厚みは、特に接触面となるべき領域において１５０μｍ以下とすることが好ましい。これにより、転走表面２３Ａを含む領域に、高緻密層を残存させ、軸受要素の転がり滑り疲労に対する耐久性を向上させることができる。
【００５９】
上述した製造方法によって製造された軸受要素の断面における緻密層および高緻密層の形成状態を調査する試験を行なった。試験の手順は以下のとおりである。
【００６０】
はじめに、燃焼合成法で作製した組成がＳｉ５ＡｌＯＮ７であるβサイアロンの粉末（株式会社イスマンジェイ製、商品名メラミックス）を準備し、図５に基づいて説明した軸受要素の製造方法と同様の方法で、一辺が約１０ｍｍの立方体試験片を作製した。具体的な製造方法は次のとおりである。まず、サブミクロンに微細化されたβサイアロン粉末と、焼結助剤としての酸化アルミニウム（住友化学株式会社製、ＡＫＰ３０）および酸化イットリウム（Ｈ．Ｃ．Ｓｔａｒｃｋ社製、Ｙｔｔｒｉｕｍｏｘｉｄｅ  ｇｒａｄｅ  Ｃ）とをボールミルを用いて湿式混合により混合した。その後、スプレードライヤーにて造粒を実施し、造粒粉を製造した。当該造粒粉を金型で所定の形状に成形し、さらに冷間静水圧成形（ＣＩＰ）で加圧を行ない、成形体を得た。引き続き当該成形体を圧力０．４ＭＰａの窒素雰囲気中で１６５０℃に加熱して焼結することで、上記立方体試験片を製造した。
【００６１】
その後、当該試験片を切断し、切断された面をダイヤモンドラップ盤でラッピングした後、酸化クロムラップ盤による鏡面ラッピングを実施することにより、立方体の中心を含む観察用の断面を形成した。そして、当該断面を光学顕微鏡（株式会社ニコン製、マイクロフォト−ＦＸＡ）の斜光で観察し、倍率５０倍のインスタント写真（フジフイルム株式会社製  ＦＰ−１００Ｂ）を撮影した。その後、得られた写真の画像を、スキャナーを用いて（解像度３００ＤＰＩ）パーソナルコンピューターに取り込んだ。そして、画像処理ソフト（三谷商事株式会社製  ＷｉｎＲＯＯＦ）を用いて輝度閾値による２値化処理を行なって（本実施例での２値化分離閾値：１４０）、白色領域の面積率を測定した。
【００６２】
次に、試験結果について説明する。図６は、試験片の上記観察用の断面を光学顕微鏡の斜光で撮影した写真である。また、図７は、図６の写真の画像を、画像処理ソフトを用いて輝度閾値により２値化処理した状態を示す一例である。また、図８は、図６の写真の画像を、画像処理ソフトを用いて輝度閾値により２値化処理する際に、画像処理を行なう領域（評価領域）を示す図である。図６において、写真上側が試験片の表面側であり、上端が表面である。
【００６３】
図６および図７を参照して、本発明の軸受要素と同様の製造方法により作製された本実施例における試験片は、表面を含む領域に内部よりも白色領域の少ない層が形成されていることがわかる。そして、図８に示すように、撮影された写真の画像を試験片の最表面からの距離に応じて３つの領域（最表面からの距離が１５０μｍ以内の領域、１５０μｍを超え５００μｍ以内の領域、５００μｍを超え８００μｍ以内の領域）に分け、領域毎に画像解析を行なって白色領域の面積率を算出したところ、表２に示す結果が得られた。表２においては、図８に示した各領域を１視野として、無作為に撮影された５枚の写真から得られる５視野における白色領域の面積率の、平均値と最大値とが示されている。
【００６４】
【表２】
2009293787.tif 000004
【００６５】
表２を参照して、本実施例における白色領域の面積率は、内部において１８．５％であったのに対し、表面からの深さが５００μｍ以下である領域においては３．７％、表面からの深さが１５０μｍ以下の領域においては１．２％となっていた。このことから、本発明の軸受要素と同様の製造方法により作製された本実施例における試験片は、表面を含む領域に内部よりも白色領域の少ない緻密層および高緻密層が形成されていることが確認された。
【００６６】
上述した製造方法によって製造された本実施例の効果を確認すべく、本発明の軸受要素の転がり滑り疲労に対する耐久性を確認する試験を行なった。試験の手順は以下のとおりである。
【００６７】
まず、試験の対象となる試験片の作製方法について説明する。はじめに、燃焼合成法で作製した組成がＳｉ５ＡｌＯＮ７であるβサイアロンの粉末（株式会社イスマンジェイ製、商品名メラミックス）を準備し、図５に基づいて説明した軸受要素の製造方法と同様の方法で直径φ４０ｍｍの円筒状の試験片を作製した。具体的な製造方法は次のとおりである。まず、サブミクロンに微細化されたβサイアロン粉末と、焼結助剤としての酸化アルミニウム（住友化学株式会社製、ＡＫＰ３０）および酸化イットリウム（Ｈ．Ｃ．Ｓｔａｒｃｋ社製、Ｙｔｔｒｉｕｍｏｘｉｄｅ  ｇｒａｄｅ  Ｃ）とをボールミルを用いて湿式混合により混合した。その後、スプレードライヤーにて造粒を実施し、造粒粉を製造した。当該造粒粉を金型で円筒状に成形し、さらに冷間静水圧成形（ＣＩＰ）で加圧を行ない円筒状の成形体を得た。
【００６８】
次に、当該成形体に対して焼結後の加工代が所定の寸法となるようにグリーン加工を行ない、引き続き当該成形体を圧力０．４ＭＰａの窒素雰囲気中で１６５０℃に加熱して焼結することで、焼結円筒体を製造した。次に、当該焼結円筒体の外周面に対してラッピング加工を行ない、直径φ４０ｍｍの円筒状の試験片とした。ここで、上記焼結円筒体に対するラッピング加工により除去される焼結円筒体の厚み（加工代）を８段階に変化させ、８種類の試験片を作製した（実施例Ａ〜Ｈ）。一方、比較のため、窒化珪素および焼結助剤からなる原料粉末を用いて加圧焼結法により焼結した焼結円筒体に対して、上述と同様にラッピング加工を行ない、直径φ４０ｍｍの円筒状の試験片を作製した（比較例Ａ）。ラッピング加工による加工代は０．２５ｍｍとした。
【００６９】
次に、試験条件について説明する。上述のように作製された試験片に対し、別途準備された軸受鋼（ＪＩＳ規格ＳＵＪ２）製の相手試験片（直径φ４０ｍｍの円筒状、焼入硬化済み）を、両者の軸が平行になるように、外周面において最大接触面圧Ｐｍａｘ：２．５ＧＰａで接触させた。そして、試験片を回転数：３０００ｒｐｍで軸周りに回転させるとともに、相手試験片を試験片に対する滑り率が５％となるように軸回りに回転させた。そして、潤滑：タービン油ＶＧ６８(清浄油)のパット給油、試験温度：室温、の条件の下で回転を継続する転がり滑り疲労試験（２円筒試験）を行なった。そして、振動検出装置により運転中の試験片の振動を監視し、試験片に破損が発生して振動が所定値を超えた時点で試験を中止するとともに、運転開始から中止までの時間を当該試験片の寿命として記録した。なお、試験数は実施例、比較例ともに８個ずつとし、その平均寿命を算出した上で、比較例Ａに対する寿命比で耐久性を評価した。
【００７０】
【表３】
2009293787.tif 000005
【００７１】
表３に本実施例の試験結果を示す。表３を参照して、実施例の試験片の寿命は、その製造コスト等を考慮するといずれも良好であるといえる。そして、加工代を０．５ｍｍ以下とすることにより試験片の表面に緻密層を残存させた実施例Ｄ〜Ｇの試験片の寿命は、比較例Ａの寿命の２〜３倍程度となっていた。さらに、加工代を０．１５ｍｍ以下とすることにより試験片の表面に高緻密層を残存させた実施例Ａ〜Ｃの試験片の寿命は、比較例Ａの寿命の５倍程度となっていた。このことから、本実施例の転がり軸受は、耐久性において優れているものと考えられる。そして、軸受要素の加工代を０．５ｍｍ以下として、表面に緻密層を残存させることにより寿命が向上し、軸受要素の加工代を０．１５ｍｍ以下として、表面に高緻密層を残存させることにより寿命がさらに向上すると考えられる。
【００７２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００７３】
本発明は、電磁クラッチの回転部材を支持する軸受に有利に使用される。
【図面の簡単な説明】
【００７４】
【図１】本発明の一実施例になる電磁クラッチ用転がり軸受を示す縦断面図である。
【図２】同実施例を拡大して示す縦断面図である。
【図３】同実施例を拡大して示す概略部分断面図である。
【図４】同実施例の製造方法の概略を示すフロー図である。
【図５】同実施例の製造方法の概略を示すフロー図である。
【図６】試験片の観察用の断面を光学顕微鏡の斜光で撮影した写真である。
【図７】図６の写真の画像を、画像処理ソフトを用いて輝度閾値により２値化処理した状態を示す一例である。
【図８】図６の写真の画像を、画像処理ソフトを用いて輝度閾値により２値化処理する際に、画像処理を行う領域（評価領域）を示す図である。
【符号の説明】
【００７５】
１  転がり軸受、２  コンプレッサ、３  電磁クラッチ、４  プーリ、５  ハウジング、６  入力側回転部材、９  電磁石、１０  出力側回転部材、２１  内輪、２２  外輪、２３  転動体、２３Ａ  転走表面、２３Ｂ  緻密層、２３Ｄ  高緻密層、２４  保持器、２５  軸受シール。
【図１】
2009293787.tif 000006
【図２】
2009293787.tif 000007
【図３】
2009293787.tif 000008
【図４】
2009293787.tif 000009
【図５】
2009293787.tif 000010
【図６】
2009293787.tif 000011
【図７】
2009293787.tif 000012
【図８】
2009293787.tif 000013